(57)【特許請求の範囲】
【請求項１】
ガラス板の少なくとも一方の面にポリビニルアルコール系樹脂フィルムを積層してなる積層体の製造方法であって、上記ポリビニルアルコール系樹脂としてアセト酢酸エステル基含有ポリビニルアルコール系樹脂を用い、ガラス板の表面をシランカップリング剤で処理した後、かかる処理面とポリビニルアルコール系樹脂フィルムとを圧着させることを特徴とする積層体の製造方法。
【請求項２】
シランカップリング剤が、アミノ基含有シランカップリング剤である請求項１記載の積層体の製造方法。
【発明の詳細な説明】
【技術分野】
【０００１】
本発明は、ガラス板の少なくとも一方の面にポリビニルアルコール系樹脂（以下、ＰＶＡ系樹脂と略記する。）フィルムを積層してなる積層体の製造方法に関し、さらに詳しくは、接着剤を用いることなく良好な層間接着性が得られる積層体の製造方法に関するものである。
【背景技術】
【０００２】
ガラス板の表面に光学特性やその他の機能を付与するため、これにＰＶＡ系樹脂フィルムを積層した積層体が求められている。
しかしながら、ガラスとＰＶＡ系樹脂は表面特性が大きく異なることから、直接接着させるのは困難であり、同様の理由からガラスとＰＶＡ系樹脂のいずれに対しても良好な接着性を有する接着剤は限られている。
また、ガラス板とＰＶＡ系樹脂は、いずれも耐薬品性、耐熱性、透明性に優れたものであるが、これらを接着剤を介して積層した場合、積層体全体の特性が接着剤によって制限され、上記の特性が充分に活かされない場合がある。
従って、光学用途等に用いられるガラス板とＰＶＡ系樹脂フィルムの積層体は、接着剤を介さずに積層されたものが望ましい。
【０００３】
このような課題に対して適用可能な技術として、プラスチックの接着面に特定強度のエネルギー線を照射した後、ガラス板等の被着物と接着させる方法が提案されている。（例えば、特許文献１参照。）
【先行技術文献】
【特許文献】
【０００４】
【特許文献１】特開２００４−２６８３８３号公報
【発明の概要】
【発明が解決しようとする課題】
【０００５】
しかしながら、特許文献１に開示された方法によってＰＶＡ系樹脂フィルムとガラス板を接着してえられた積層体は、ＰＶＡ系樹脂フィルム面の表面状態、エネルギー線の照射条件、接着条件等によって充分な接着強度が得られない場合があり、実用的には、より層間接着強度が優れた積層体が必要とされる。
【０００６】
本発明は、このような事情に鑑みなされたもので、接着剤を用いずに、層間接着強度に優れたＰＶＡ系樹脂フィルムとガラス板を直接積層させる方法の提供を目的とするものである。
【課題を解決するための手段】
【０００７】
本発明者は、上記事情に鑑み鋭意検討した結果、ガラス板の表面をシランカップリング剤で処理し、かかる処理面とアセト酢酸エステル基含有ＰＶＡ系樹脂（以下、ＡＡ化ＰＶＡ系樹脂と略記する。）フィルムを圧着する方法を用いることによって本発明の課題が解決されることを見出し、本発明を完成した。
【０００８】
すなわち本発明は、ＰＶＡ系樹脂フィルムとしてＡＡ化ＰＶＡ系樹脂フィルムを用い、ガラス板として、その表面をシランカップリング剤で処理したものを用いることを最大の特徴とするものである。
これは、シランカップリング剤処理によって、ガラス板の表面に各種官能基が導入され、かかる官能基が、ＡＡ化ＰＶＡ系樹脂中のアセトアセチル基と反応することによるものと推測される。
【発明の効果】
【０００９】
本発明の方法で得られたガラス板の少なくとも一方の面にＰＶＡ系樹脂フィルムが積層された積層体は、両者の層間接着性に優れたものであり、また、接着剤を必要としないため、その影響を受けることなく、ガラスとＰＶＡ系樹脂の特性、例えば透明性、耐熱性、耐薬品性などを充分に活かすことができるものである。
【発明を実施するための形態】
【００１０】
以下に記載する構成要件の説明は、本発明の実施態様の一例（代表例）であり、これらの内容に特定されるものではない。
以下、本発明について詳細に説明する。
【００１１】
本発明の積層体の製造方法は、ガラス板の表面をシランカップリング剤で処理し、かかる処理面とＡＡ化ＰＶＡ系樹脂フィルムを直接圧着することを特徴とするものである。
【００１２】
〔ＡＡ化ＰＶＡ系樹脂フィルム〕
まず、本発明で用いられるＡＡ化ＰＶＡ系樹脂フィルムは、ＡＡ化ＰＶＡ系樹脂がフィルム状に形成されたものである。かかるＡＡ化ＰＶＡ系樹脂は、側鎖にアセト酢酸エステル基を有するＰＶＡ系樹脂であり、その他の部分は、通常のＰＶＡ系樹脂と同様、ビニルアルコール構造単位と、けん化度に応じた酢酸ビニル構造単位を有するものである。
また、かかるＡＡ化ＰＶＡ系樹脂は、通常のＰＶＡ系樹脂と同様、水溶性樹脂であり、皮膜としたときに透明性、耐薬品性、強度等についても、通常のＰＶＡ系樹脂と同様の特性を有するものである。
【００１３】
かかるＡＡ化ＰＶＡ系樹脂の製造法としては、特に限定されるものではないが、例えば、ＰＶＡ系樹脂とジケテンを反応させる方法、ＰＶＡ系樹脂とアセト酢酸エステルを反応させてエステル交換する方法、酢酸ビニルとアセト酢酸ビニルの共重合体をケン化する方法等を挙げることができるが、製造工程が簡略で、品質の良いＡＡ化ＰＶＡ系樹脂が得られることから、ＰＶＡ系樹脂とジケテンを反応させる方法で製造するのが好ましい。以下、かかる方法について説明する。
【００１４】
原料となるＰＶＡ系樹脂としては、一般的にはビニルエステル系モノマーの重合体のケン化物又はその誘導体が用いられ、かかるビニルエステル系モノマーとしては、ギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等が挙げられるが、経済性の点から酢酸ビニルが好ましく用いられる。
【００１５】
また、ビニルエステル系モノマーと該ビニルエステル系モノマーと共重合性を有するモノマーとの共重合体のケン化物等を用いることもでき、かかる共重合モノマーとしては、例えばエチレンやプロピレン、イソブチレン、α−オクテン、α−ドデセン、α−オクタデセン等のオレフィン類、３−ブテン−１−オール、４−ペンテン−１−オール、５−ヘキセン−１−オール、３，４−ジヒドロキシ−１−ブテン等のヒドロキシ基含有α−オレフィン類およびそのアシル化物などの誘導体、アクリル酸、メタクリル酸、クロトン酸、マレイン酸、無水マレイン酸、イタコン酸、ウンデシレン酸等の不飽和酸類、その塩、モノエステル、あるいはジアルキルエステル、アクリロニトリル、メタアクリロニトリル等のニトリル類、ジアセトンアクリルアミド、アクリルアミド、メタクリルアミド等のアミド類、エチレンスルホン酸、アリルスルホン酸、メタアリルスルホン酸等のオレフィンスルホン酸類あるいはその塩、アルキルビニルエーテル類、ジメチルアリルビニルケトン、Ｎ−ビニルピロリドン、塩化ビニル、ビニルエチレンカーボネート、２，２−ジアルキル−４−ビニル−１，３−ジオキソラン、グリセリンモノアリルエーテル、等のビニル化合物、酢酸イソプロペニル、１−メトキシビニルアセテート等の置換酢酸ビニル類、塩化ビニリデン、１，４−ジアセトキシ−２−ブテン、１，４−ジヒドロキシ−２−ブテン、ビニレンカーボネート、等が挙げられる。
【００１６】
なお、かかる共重合モノマーの導入量はモノマーの種類によって異なるため一概にはいえないが、通常は１０モル％以下、特には５モル％以下であり、多すぎると水溶性や耐薬品性が損なわれる場合があるため好ましくない。
【００１７】
また、通常のＰＶＡ系樹脂の場合、主鎖の結合様式は１，３−ジオール結合が主であり、１，２−ジオール結合の含有量は１．５〜１．７モル％程度であるが、ビニルエステル系モノマーを重合する際の重合温度を高温にすることによって、その含有量を１．７〜３．５モル％としたものを使用することも可能である。
【００１８】
上記ビニルエステル系モノマーの重合体および共重合体をケン化して得られたＰＶＡ系樹脂にジケテンを反応させてアセトアセチル基を導入する方法としては、ＰＶＡ系樹脂とガス状または液状のジケテンを直接反応させる方法、酢酸などの有機酸をＰＶＡ系樹脂に予め吸着吸蔵せしめた後、不活性ガス雰囲気下でガス状または液状のジケテンを反応させる方法、あるいはＰＶＡ系樹脂に有機酸とジケテンの混合物を噴霧して反応させる方法、などが用いられる。
【００１９】
上記反応の反応装置としては、加温可能で撹拌機の付いた装置が好ましく、例えば、ニーダー、ヘンシェルミキサー、リボンブレンダー、その他各種ブレンダーを用いることができる。
【００２０】
上述の方法で得られた本発明で用いられるＡＡ化ＰＶＡ系樹脂の平均重合度（ＪＩＳ  Ｋ６７２６に準拠）は、通常、３００〜４０００であり、特に５００〜３０００、さらに１０００〜２０００である。かかる平均重合度が小さすぎると、ガラス板との層間接着強度が不十分になる傾向があり、平均重合度が大きすぎると、水溶液として使用した場合に、その粘度が高くなりすぎて作業性が低下する傾向がある。
【００２１】
また、ＡＡ化ＰＶＡ系樹脂のケン化度は、通常、８０モル％以上であり、さらには９０〜１００モル％、特に９５〜９９．９モル％のものが好適に用いられる。かかるケン化度が低いと、水溶液とすることが困難になったり、水溶液の安定性が低下する傾向がある。
【００２２】
また、ＡＡ化ＰＶＡ系樹脂中のアセト酢酸エステル基の含有量（以下ＡＡ化度と略記する。）は、通常、０．１〜２０モル％であり、さらには１〜１５モル％、特には３〜１０モル％である。かかる含有量が少なすぎると、ガラス板との層間接着性が不足する傾向があり、逆に多すぎると、水溶性が低下したり、水溶液の安定性が低下する傾向がある。
【００２３】
本発明においては、ＰＶＡ系樹脂のすべてがＡＡ化ＰＶＡ系樹脂であるいことが好ましいが、ＡＡ化ＰＶＡ系樹脂以外のＰＶＡ系樹脂が併用されていてもよく、その含有量は通常５０重量％以下であり、特に３０重量％以下、さらに１０重量％以下であることが好ましい。
かかるＡＡ化ＰＶＡ系樹脂以外のＰＶＡ系樹脂としては、未変性のＰＶＡ系樹脂や、前述のビニルエステル系モノマーと各種モノマーを共重合し、それをケン化して得られた各種変性ＰＶＡ系樹脂を挙げることができる。
【００２４】
また、本発明のＡＡ化ＰＶＡ系樹脂には、製造工程で使用あるいは副生した酢酸ナトリウムなどのアルカリ金属の酢酸塩（主として、ケン化触媒として用いたアルカリ金属水酸化物とポリ酢酸ビニルのケン化によって生成した酢酸との反応物等に由来）、酢酸などの有機酸（ＰＶＡ系樹脂にアセト酢酸エステル基を導入する際の、ジケテンとの反応時にＰＶＡに吸蔵させた有機酸等に由来）、メタノール、酢酸メチルなどの有機溶剤（ＰＶＡ系樹脂の反応溶剤、ＡＡ化ＰＶＡ製造時の洗浄溶剤等に由来）が一部残存していても差し支えない。
【００２５】
本発明において用いられるＡＡ化ＰＶＡ系樹脂は、反応性に富むアセト酢酸エステル基を有することから、かかるアセト酢酸エステル基と反応し得る架橋剤を併用することで、耐水性、耐湿性を向上させることが可能である。
かかる架橋剤としては、ＡＡ化ＰＶＡ系樹脂の架橋剤として公知のものを使用することができ、例えば、有機系架橋剤としては、ホルムアルデヒド、グリオキザール、グルタルアルデヒド、グリオキシル酸やそのエステル、ナトリウム塩、カルシウム塩などのアルカリ（土類）金属塩などのアルデヒド化合物；
尿素樹脂、グアナミン樹脂、メチロール化メラミンなどのメチロール基含有化合物；
アミノ樹脂、水溶性エポキシ樹脂、ポリアミドポリアミンエピクロルヒドリン等のグリシジル基含有化合物；
エチレンジアミン、ヘキサメチレンジアミン、メタキシリレンジアミン、１，３−ビスアミノシクロヘキサン、ポリオキシアルキレン型ジアミン又はポリアミンなどのアミン系化合物；
アジピン酸ジヒドラジド、カルボヒドラジド、ポリアクリル酸ヒドラジドなどのヒドラジド化合物；
ポリイソシアネート、ブロックイソシアネートなどのイソシアネート系化合物；
ヒドラジン化合物、酸無水物、などを挙げることができる。
【００２６】
また、無機系架橋剤としては、ホウ酸、ホウ砂などのホウ素化合物；
クロロヒドロキシオキソジルコニウム（第一稀元素化学社製「ジルコゾールＺＣ−２」）、硝酸ジルコニル（第一稀元素化学社製「ジルコゾールＺＮ」）などのジルコニウム化合物；
テトラアルコキシチタネート、水溶性チタン化合物（松本製薬社製「ＴＣ−３１０」「ＴＣ−４００」）などのチタニウム化合物；
アルコキシ基やグリシジル基などの反応性官能基を有するシリコーン化合物、などを挙げることができる。
【００２７】
中でも反応性が高く、少量の添加で効率よく耐水性が向上する点から、アルデヒド化合物、特にグリオキザールやグリオキシル酸のアルカリ（土類）金属塩が好ましく用いられる。
【００２８】
かかる架橋剤の配合量としては、特に限定されるものではなく、所望の耐水性などから選定すればよいが、通常、ＡＡ化ＰＶＡ系樹脂１００重量部に対して１００重量部以下、さらに０．１〜５０重量部であり、特に０．５〜１０重量部、殊に１〜５重量部の範囲が好ましく用いられる。かかる架橋剤の配合量が多すぎると、使用条件等によってや、ＡＡ化ＰＶＡ系樹脂と架橋剤を混合した水溶液の粘度安定性が悪くなる場合がある。
【００２９】
また、本発明で用いられるＡＡ化ＰＶＡ系樹脂には、さらに本発明の目的を損なわない範囲、通常３０重量％以下、特に２０重量％以下で他の樹脂、例えばデンプン、セルロース等の多糖類、ポリエチレングリコール、ポリビニルピロリドン、ポリオキサゾリン、水溶性ポリアミド、水溶性ポリエステル、ポリアクリルアミド、ポリエチレンイミン等の水溶性樹脂、さらにはウレタン系接着剤やエマルジョン型接着剤を併用することができる。
また、同様に各種添加剤として、消泡剤、レベリング剤、着色剤、染料、顔料、蛍光増白剤、顔料、紫外線吸収剤、酸化防止剤、充填剤、可塑剤、帯電防止剤、熱安定化剤、界面活性剤、乾燥剤、消臭剤、抗菌剤、防腐剤、消泡剤等を含有させることも可能である。
【００３０】
上記ＡＡ化ＰＶＡ系樹脂、およびＡＡ化ＰＶＡ系樹脂に各種添加剤が配合された樹脂組成物は、フィルム状に形成して用いられ、その厚みは、通常５〜５００μｍであり、さらに１０〜３００μｍ、特に２０〜２００μｍの範囲のものが好ましく用いられる。
【００３１】
かかるＡＡ化ＰＶＡ系樹脂のフィルムは、ＰＶＡ系樹脂フィルムの公知の製造法によって製造することができるが、例えば、（１）ＡＡ化ＰＶＡ系樹脂の水溶液を調製し、この水溶液を金属製加熱ベルト、またはドラム上に流延し、乾燥する方法（溶液流延法）や、（２）ＡＡ化ＰＶＡ系樹脂を押出機にて溶融混練し、所望の厚みとなるように押出成形し製膜する方法（押出し法）、などを挙げることができ、あるいは（３）ＡＡ化ＰＶＡ系樹脂の水溶液を、ガラス板との接着面の反対側に積層される層を基材とし、これに塗布、乾燥してＡＡ化ＰＶＡ系樹脂層を形成したものを用いることも可能である。
中でも、製膜時の熱によるＡＡ化ＰＶＡ系樹脂の劣化の問題が少ないことから、（１）および（３）の方法が好ましく用いられる。
【００３２】
かくして得られたＡＡ化ＰＶＡ系樹脂のフィルムは、次いでガラス板と積層されるが、かかる積層の前に、フィルムの表面に紫外線、電子線、イオン線等のエネルギー線を照射したり、プラズマ処理、コロナ処理などによって表面を活性化させたものを用いることも好ましい実施態様である。
【００３３】
〔ガラス板〕
次に、本発明で用いられるガラス板について説明する。
上記ＰＶＡ系樹脂体と接着積層されるガラス板としては、各種ガラス板があげられ、例えば、ソーダ石灰ガラス（ソーダガラス）、白板ガラス（ソーダ系ガラス）、ホウ珪酸ガラス（ボロシリケートガラス）、アルカリ亜鉛ホウ珪酸ガラス、高歪点ガラス（ＰＤＰ用ガラス）、合成石英ガラス、無アルカリガラス、極薄無アルカリガラス（日本電気硝子社製「ＯＡ−１０」などのロール状ガラス）、ケミカルエッチングにより作成した薄型板ガラス（ミクロ技術研究所製の曲げられるガラス）、フロート板ガラス、磨き板ガラス、型板ガラス、網入り板ガラス、線入り板ガラス、強化ガラス等があげられる。
【００３４】
上記ガラス板の厚みとしては、その目的によって所望のものを用いることが可能であるが、通常０．０５〜２０ｍｍであり、特に好ましくは０．１〜１０ｍｍ、殊に好ましくは０．１〜５ｍｍである。
【００３５】
〔シランカップリング剤処理〕
次に、本発明で用いられるシランカップリング剤と、かかるシランカップリング剤によるガラス板の表面処理について説明する。
本発明で用いられるシランカップリング剤は、一般的に下記式（１）で表わされるシラン化合物である。
［化１］
Ｘ−（ＣＨ２）ｎ−Ｓｉ（ＯＲ１）３−ｍＲ２ｍ
【００３６】
上記一般式（１）において、Ｘは反応性基を表し、Ｒ１はアルキル基、より好ましくはメチル基、エチル基を表し、Ｒ２はアルキル基、より好ましくはメチル基を表し、ｎは０〜３の整数を表し、ｍは０または１を表す。
かかるＸとしては、アミノ基、アミノエチルアミノ基、フェニルアミノ基などのアミノ基、グリシドキシ基、エポキシシクロヘキシル基などのエポキシ基、ビニル基、アリル基、スチリル基などの不飽和基、メタクリロキシ基、アクリロキシ基などの（メタ）アクリル基、ウレイド基、メルカプト基、イソシアネート基などを挙げることができる。中でも、ガラス板とＰＶＡ系樹脂フィルムとの層間接着性が得られる点で、特にアミノ基を含有するシランカップリング剤が好ましく用いられる。
【００３７】
かかるシランカップリング剤の具体例としては、アミノ基含有シランカップリング剤である３−アミノプロピルトリメトキシシラン、３−アミノプロピルトリエトキシシラン、Ｎ−２−（アミノエチル）−３−アミノプロピルトリメトキシシラン、Ｎ−２−（アミノエチル）−３−アミノプロピルトリエトキシシラン、Ｎ−２−（アミノエチル）−３−アミノプロピルメチルジメトキシシラン、Ｎ−フェニル−３−アミノプロピルトリメトキシシラン；エポキシ基含有シランカップリング剤である３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン；不飽和基含有シランカップリング剤であるビニルトリメトキシシラン、ビニルトリエトキシシラン、アリルトリメトキシシラン、アリルトリエトキシシラン、ｐ−スチリルトリメトキシシラン；（メタ）アクリル基含有シランカップリング剤である、３−アクリロキシプロピルトリメトキシシラン、３−アクリロキシプロピルトリエトキシシラン、３−メタクリロキシプロピルトリメトキシシラン、３−メタクリロキシプロピルメチルジメトキシシラン、３−メタクリロキシプロピルメチルジエトキシシラン、などを挙げることができる。
【００３８】
かかるシランカップリング剤は、通常、溶液としてガラス板の表面に塗布し、加熱乾燥することでガラス板表面処理が行われる。
かかるシランカップリング剤溶液に用いられる溶剤としては、シランカップリング剤の溶解性と乾燥の容易さから、メタノール、エタノールなどのアルコール類、アセトン、メチルエチルケトンなどのケトン類、および水が好ましく用いられ、これらは単独で、あるいはシランカップリング剤の溶解性や乾燥性を調整するために混合して用いてもよい。
シランカップリング剤溶液の濃度は、通常、０．０１〜１０重量％であり、特に０．１〜３重量％の範囲が好ましく用いられる。かかる濃度が低すぎると一度の塗布作業で所望の塗布量が得られない場合があり、逆に高すぎると塗布量の制御が困難になる場合がある。
【００３９】
かかるシランカップリング剤溶液をガラス板の表面に塗布する方法としては、公知の方法を用いることができ、具体的には、スピンコート法、ロールコート法、スプレー法、スクリーン印刷法などを挙げることができる。
ガラス板表面上へのシランカップリング剤の塗布量は、通常、固形分換算で０．００１〜１０ｇ／ｍ２であり、好ましくは０．００５〜１ｇ／ｍ２、特に好ましくは０．０１〜０．１ｇ／ｍ２である。かかる塗布量が少なすぎても、多すぎても、ガラス板とＰＶＡ系樹脂層の充分な層間接着性が得られなくなる場合がある。
【００４０】
ガラス板表面にかかるシランカップリング剤溶液を塗布した後、加熱乾燥することで溶液中の溶剤が除去されるとともに、シランカップリング剤のケイ素に結合するアルコキシ基と、ガラス表面のシラノール基が反応、脱アルコールすることによって結合が形成され、かかる結合を介してガラス表面にシランカップリング剤中の反応性基が導入される。
かかる加熱乾燥の条件としては、シランカップリング剤溶液中の溶剤の種類、塗布量などによって適宜好ましい条件を設定すべきものであるが、通常、乾燥温度は５０〜２００℃であり、特に８０〜１５０℃の範囲で行われ、乾燥時間は、１〜６０分、特に５〜２０分の範囲で行われる。
また、乾燥方法についても特に限定されず、熱風乾燥、赤外線加熱乾燥、真空乾燥、などの公知の方法を用いることができる。
なお、必要に応じて塗布工程と乾燥工程を連続して実施することも可能である。
【００４１】
〔ガラス板とＰＶＡ系樹脂フィルムの積層〕
本発明では、上記のとおりシランカップリング剤で表面処理されたガラス板と、上記特定のＡＡ化ＰＶＡ系樹脂フィルムとを直接圧着させることにより、ガラス板とＡＡ化ＰＶＡ系樹脂フィルムた積層された積層体が得られる。
【００４２】
かかるガラス板とＡＡ化ＰＶＡ系樹脂フィルムを圧着する際の圧力は、通常０．１〜５００Ｎ／ｃｍ２であり、特に好ましくは１〜１５０Ｎ／ｃｍ２、殊に好ましくは５〜１００Ｎ／ｃｍ２である。かかる圧力が低すぎると、ガラス板とＰＶＡ系樹脂層の層間接着性が不十分となる場合があり、逆にかかる圧力が高すぎると、ＰＶＡ系樹脂フィルムが劣化・変形したりガラス板が割れたりする可能性がある。
【００４３】
また、かかる圧着時の雰囲気温度は、通常０〜２００℃であり、特に好ましくは２０〜１５０℃、殊に好ましくは３０〜１００℃である。かかる温度が低すぎると、充分な層間接着性が得られない場合があり、温度が高すぎると、ＰＶＡ系樹脂フィルムが劣化し、着色する場合がある。
【００４４】
また、かかる圧着時間としては、通常０．１秒〜６０分であり、特に好ましくは１秒〜３０分、殊に好ましくは５秒〜１０分である。かかる圧着時間が長すぎると、ＰＶＡ系樹脂体が劣化し、着色する場合があり、短すぎると充分な層間接着性が得られない場合がある。
【００４５】
かかる圧着に用いられる装置としては、例えば、プレス機、ロールラミネーター、平板ガラス用ラミネーター（大成ラミネータ社製「ＭＡ−７００」など）、曲面ガラスラミネーター（大成ラミネータ社製「ＣＳ−１１１０ＧＬ」など）、加圧式真空ラミネーター（ニチゴー・モートン社製「Ｖ−１６０」「Ｖ−１３０」など）、フィルム搬送加圧式真空ラミネーター（ニチゴー・モートン社製「ＣＶ−３００」など）、枚葉式の貼りあわせ装置（ウシオ電機株式会社製マイクロＴＡＳ接着装置「ＳＵＳ−５０４」など）、真空貼りあわせ装置（芝浦メカトロニクス社製「真空貼りあわせ装置」など）、各種半導体ウエハー用ボンダー（ＥＶＧ社製「統合型ボンダー」「ＳＯＩボンダー」など）等を挙げることができる。中でも、ガラス板とＰＶＡ系樹脂フィルムの位置あわせをしながら連続的に加圧圧着できる装置が好ましい。
【００４６】
〔積層体〕
かくして得られた本発明の積層体は、ガラス板の少なくとも一方の面にＡＡ化ＰＶＡ系樹脂フィルムが直接積層されたものであり、そのままで各種用途に用いることができるが、かかる積層体に、さらに他の層を積層させることによって様々な機能を付与することも可能である。
例えば、ガラス板／接着層／偏光子／保護層、の構成を有するガラス基板付き偏光板において、かかる接着層としてＡＡ化ＰＶＡ系樹脂層を用いたものに本発明の積層体を適用することが考えられる。この場合、ＡＡ化ＰＶＡ系樹脂フィルムは予め偏光子の片面に積層しておくことが好ましく、その方法としては、上述のＡＡ化ＰＶＡ系樹脂フィルムの製造法の（３）として挙げた方法、すなわち、ＡＡ化ＰＶＡ系樹脂の水溶液を偏光子に塗布、乾燥してＡＡ化ＰＶＡ系樹脂層を形成する方法を用いることが好ましい。
【００４７】
かかるガラス基板付き偏光板に用いられる偏光子の代表的なものとしては、ＰＶＡ系フィルムにヨウ素や二色性色素等の二色性材料を吸着させた後、一軸延伸したものを挙げることができ、その厚さは、通常０．１〜１００μｍであり、特に好ましくは０．５〜８０μｍ、さらに好ましくは１〜６０μｍである。
また保護フィルムとしては、トリアセチルセルロースなどのセルロースエステル系樹脂フィルム、ノルボルネン系樹脂などの環状オレフィン系樹脂フィルムや、ポリ（メタ）アクリル酸樹脂フィルム、ポリスチレン系樹脂、ポリオレフィン系樹脂などを挙げることができ、その厚さは、通常１０〜１００μｍ、好ましくは２０〜８０μｍである。
なお、偏光子と保護フィルムの接着に用いられる接着剤としては、ＰＶＡ系樹脂、特にアセト酢酸エステル基含有ＰＶＡ系樹脂に架橋剤を配合した接着剤が好適に用いられ、かかる偏光子と保護フィルムの接着は、偏光子の片面にＡＡ化ＰＶＡ系樹脂層を形成する前でも、形成後でも、さらにはガラス基板と積層させた後でも可能である。
【００４８】
本発明の積層体を、かかるガラス基板付き偏光板に適用する場合、ガラス板の厚さは、
通常０．０５〜５ｍｍであり、さらに０．１〜３ｍｍ、特に０．５〜２ｍｍである。
また、ＡＡ化ＰＶＡ系樹脂層の厚さは、通常０．０１〜５０μｍであり、さらに０．０５から１０μｍ、特に０．１〜５μｍの範囲が好ましく用いられる。  
【実施例】
【００４９】
以下に、本発明を実施例を挙げて説明するが、本発明はその要旨を超えない限り、実施例の記載に限定されるものではない。
尚、例中、「部」、「％」とあるのは、断りのない限り重量基準を意味する。
【００５０】
実施例１
＜ＡＡ化ＰＶＡ系樹脂の作製＞
温度調節器付きリボンブレンダーに、未変性ＰＶＡ樹脂（平均重合度１２００、ケン化度９９．２モル％）を、ニーダーに３６００部仕込み、これに酢酸１０００部加えて膨潤させ、回転数２０ｒｐｍで攪拌しながら、６０℃に昇温後、ジケテン５５０部を３時間かけて滴下し、更に１時間反応させた。反応終了後、メタノールで洗浄した後、７０℃で６時間乾燥してＡＡ化ＰＶＡ樹脂（１）を得た。  得られたＡＡ化ＰＶＡ系樹脂（１）のＡＡ化度は５．３モル％、ケン化度は９８．９モル％であり、平均重合度は１２００であった。
【００５１】
＜ＡＡ化ＰＶＡ系樹脂フィルムの作製＞
得られたＡＡ化ＰＶＡ系樹脂の５％水溶液を作製し、これを枠壁で囲まれたＰＥＴフィルム上に流延し、２３℃、５０％ＲＨの雰囲気下で三日間静置した後、７０℃の乾燥機中で５分間加熱乾燥して、厚さ１００μｍのＡＡ化ＰＶＡ系樹脂フィルムを得た。
【００５２】
＜ガラス板のシランカップリング剤処理＞
アミノ基含有シランカップリング剤（信越シリコーン社製「ＫＢＰ−９０」、３２％水溶液）をメタノールにて濃度１重量％に調整した。これを、木片に巻きつけた紙製ウエスに含浸させ、ガラス板（無アルカリガラス、コーニング社製「イーグルＸＧ」、４５ｍｍ×７５ｍｍ×厚み１．１ｍｍ）の表面に、シランカップリング剤の塗布量が約０．０４ｇ／ｍ２となるように塗布した後、１００℃の乾燥機中で１０分間加熱乾燥し、シランカップリング剤処理を施した。
【００５３】
＜圧着＞  
上記ＡＡ化ＰＶＡ系樹脂フィルムと、シランカップリング剤で表面処理されたガラス板を積層し、これをシリコンシートに挟み、表面温度６０℃のテストプレス機にて、８５Ｎ／ｃｍ２の圧力で５分間加熱圧着した。
このようにしてＰＶＡ系樹脂フィルムとガラス板からなる積層体を作製した。
【００５４】
＜層間接着性の評価＞
得られた積層体のガラス板とＡＡ化ＰＶＡ系樹脂フィルムの層間接着性を、目視観察により評価し、以下の通り判定した。結果を雹に示す。
◎：非常に強固に接着している。
○：接着している。
×：全く接着していない。
【００５５】
実施例２
実施例１において、ＡＡ化ＰＶＡ系樹脂フィルムの片面に下記条件にてプラズマ処理を行わった以外は実施例１と同様に積層体を作製し、同様に評価した。結果を表１に示す。
【００５６】
＜ＡＡ化ＰＶＡ系樹脂フィルムのプラズマ処理＞
得られたＡＡ化ＰＶＡ系樹脂フィルム（３８ｍｍ×３８ｍｍ）のガラス板との接着面を、下記に示す条件にてプラズマ処理した。
装置    ：積水化学社製「常圧プラズマ表面処理装置」
処理強度：２８Ｗ／ｃｍ２
処理速度：１０００ｍｍ/ｓ
窒素流量：２５ｍＬ／分
方法    ：ダイレクト方式
距離    ：１ｍｍ（プラズマ噴射供給吹き出しスリットとフィルム設置台の拒理）
【００５７】
実施例３
実施例１において、ＡＡ化ＰＶＡ系樹脂の水溶液に架橋剤としてグリオキシル酸ナトリウムをＡＡ化ＰＶＡ系樹脂１００重量部に対して１０重量部配合し、ＡＡ化ＰＶＡ系樹脂の架橋フィルムとした以外は実施例１と同様に積層体を作製し、同様に評価した。結果を表１に示す。
【００５８】
実施例４
実施例３において、ＡＡ化ＰＶＡ系樹脂の架橋フィルムの片面に、実施例２と同様にプラズマ処理を施した以外は実施例３と同様に積層体を作製し、同様に評価した。結果を表１に示す。
【００５９】
比較例１
実施例１において、ＡＡ化ＰＶＡ系樹脂の代わりに、平均重合度１２００、けん化度９９．２モル％の未変性ＰＶＡを用い、未変性ＰＶＡ樹脂フィルムとした以外は実施例１と同様に積層体を作製し、同様に評価した。結果を表１に示す。
【００６０】
比較例２
比較例１において、未変性ＰＶＡフィルムの片面に、実施例２と同様にプラズマ処理を施した以外は比較例１と同様に積層体を作製し、同様に評価した。結果を表１に示す。
【００６１】
比較例３〜８
実施例１〜４、比較例１，２において、ガラス板のシランカップリング剤処理を行わなかった以外は実施例１〜４と同様に積層体を作製し、同様に評価した。結果を表１に示す。
【００６２】
〔表１〕
0005709634.tif 000002
【００６３】
ＰＶＡフィルムとしてＡＡ化ＰＶＡ系樹脂を用い、ガラス板をシランカップリング剤で処理し、これを圧着して得られた本発明の積層体は、いずれも優れた層間接着性が得られた。（実施例１〜４）
一方、ＰＶＡ系樹脂として未変性ＰＶＡを用いたもの（比較例１，２）は、ＰＶＡ系樹脂フィルムの表面処理の有無に関わらず、充分な層間接着性は得られなかった。
また、ＰＶＡ系樹脂としてＡＡ化ＰＶＡ系樹脂、あるいはその架橋体を用いたとしても、ガラス板をシランカップリング剤で表面処理しなかったもの（比較例３〜６）は、同様にＰＶＡフィルムのプラズマ処理の有無に関わらず、充分な層間接着性は得られなかった。    
【産業上の利用可能性】
【００６４】
本発明の方法で得られたガラス板の少なくとも一方の面にＰＶＡ系樹脂フィルムが積層された積層体は、両者の層間接着性に優れたものであり、また、接着剤を必要としないため、その影響を受けることなく、ガラスとＰＶＡ系樹脂の特性、例えば透明性、耐熱性、耐薬品性などを充分に活かすことができるものである。